Brevet FR3072047A1 (20190412)

REVENDICATIONS1. Structure tubulaire multicouche (MLT) destinée au transport de fluides tels que de l'air, de l'huile, de l'eau, une solution d'urée, un liquide de refroidissement à base de glycol, un refroidisseur d'huile de transmission (TOC), ou un carburant tel que de l'essence, en particulier de la bio-essence ou du diesel, en particulier bio-diesel, comprenant au moins une couche (1) et au moins une couche (2), ladite couche (1) comprenant une composition comprenant : - a) au moins 50% en poids d'au moins un polyamide semi-aromatique de formule W/ZT dans laquelle : - W est un motif répétitif aliphatique choisi parmi un motif obtenu à partir de la polycondensation d'au moins un acide aminocarboxylique en C4-C36, un motif obtenu à partir de la polycondensation d'au moins un lactame en C4-C36, et un motif répétitif X.Y aliphatique obtenu à partir de la polycondensation : - d'au moins une diamine X, ladite diamine étant choisie parmi une diamine aliphatique linéaire ou ramifiée ou un mélange de celles-ci, et - d'au moins un diacide carboxylique Y, ledit diacide étant un diacide aliphatique, ladite diamine et ledit diacide comprenant de 4 à 36 atomes de carbone, avantageusement de 6 à 18 atomes de carbone, notamment de 9 à 18 atomes de carbone, la proportion molaire de W étant de 0,3 à 1,1 pour 1 mole de ZT, préférentiellement de 0,5 à 1 pour 1 mole de ZT, - ZT est un motif répétitif obtenu à partir de la polycondensation d'au moins une diamine aliphatique linéaire ou ramifiée (Z) comprenant de 9 à 18 atomes de carbone, avantageusement de 10 à 15 atomes de carbone, avec de l'acide téréphtalique (T), - b) au moins 10% en poids, préférentiellement au moins 15% d'un modifiant choc, - c) de 0 à 20% en poids d'au moins un plastifiant, - d) de 0 à 40% en poids d'au moins un additif, la somme a) +b) + c) + d) étant égale à 100%, ladite couche (2) comprenant une composition comprenant 27 a') au moins 50% en poids d'au moins un polyamide semi-cristallin à courte chaîne noté (A) constitué d'au moins 70% de motifs aliphatiques et présentant un nombre moyen d'atomes de carbone par atome d'azote noté CA allant de 4 à 9,5, avantageusement de 4 à 8, en particulier de 4 à 7, ledit polyamide aliphatique à 5 courte chaîne (A) étant : - de formule XiYi/Zi , dans laquelle : - X1Y1 est un motif répétitif aliphatique obtenu à partir de la polycondensation d'au moins une diamine aliphatique Xi linéaire ou ramifiée comprenant de 2 à 6 atomes de carbone, avantageusement de 10 4 à 6 atomes de carbone, en particulier comprenant 6 atomes de carbone avec au moins un diacide carboxylique aliphatique Yi comprenant de 2 à 12 atomes de carbone, avantageusement de 6 à 10 atomes de carbone, - Zi est au moins un motif répétitif polyamide optionnel, Zi pouvant être 15 présent jusqu'à 30% en poids par rapport au poids total XiYi/Zi , préférentiellement jusqu'à 15% en poids par rapport au poids total X1Y1/Z1, ou - de formule V/Z1, V étant un motif répétitif obtenu à partir de la polycondensation 20 d'au moins un lactame comprenant de 2 à 8 atomes de carbone, avantageusement de 4 à 6 atomes de carbone, en particulier 6 atomes de carbone ou d'au moins un acide aminocarboxylique comprenant de 2 à 8 atomes de carbone, avantageusement de 4 à 6 atomes de carbone, en particulier 6 atomes de carbone, Z1 étant tel que défini ci-dessus en a'), 25 - b') de 0 à 15% d'au moins un modifiant choc, - c') de 0 à 12% en poids d'au moins un plastifiant, - d') de 0 à 40% en poids d'au moins un additif, la somme a') + b') + c') + d') étant égale à 100%. 30\n<CLM>\1\tStructure tubulaire multicouche (MLT) selon la revendication 1, dans laquelle le polyamide semi-aromatique de la couche (1) présente une Tm comprise de 230°C à 285°C, notamment de 240°C à 275°C, mesurée selon la Norme ISO 11357-3 : 2013. 28\n<CLM>\1\tStructure tubulaire multicouche (MLT) selon la revendication 1 ou 2, dans laquelle le polyamide semi-aromatique de la couche (1) est choisi parmi le PA 11/10T, PA 12/10T, le PA 1010/10T, le PA 1012/10T, le PA 1212/10T, le PA 610/10T, le PA612/10T, le PA 11/12T, PA 12/12T, le PA 1010/12T, le PA 1012/12T, le PA 5 1212/12T, le PA 610/12T, le PA612/12T.\n<CLM>\1\tStructure tubulaire multicouche (MLT) selon l'une des revendications 1 à 3, dans laquelle le polyamide semi-cristallin aliphatique à courte chaîne de la couche (2) est un polyamide à courte chaîne présentant une Tm k 200°C. 10\n<CLM>\1\tStructure tubulaire multicouche (MLT) selon l'une des revendications 1 à 4, dans laquelle le polyamide semi-cristallin aliphatique à courte chaîne de la couche (2) présente une enthalpie de cristallisation k 25 J/g, préférentiellement k 40 J/g, en particulier k 45 J/g mesurée selon la Norme ISO 11357-3 : 2013. 15\n<CLM>\1\tStructure tubulaire multicouche (MLT) selon l'une des revendications 1 à 5, dans laquelle le polyamide semi-cristallin aliphatique à courte chaîne de la couche (2) est choisi parmi le PA610, PA 66, le PA 6, le PA 46, le PA 510, le PA 410, le PA 612, le PA 66/6 et le PA 6/12 avec moins de 20% de co-monomère respectivement 6 et 20\n<CLM>\1\t7. Structure tubulaire multicouche (MLT) selon l'une des revendications 1 à 5, dans laquelle la composition de ladite couche (2) comprend au moins un PA6, un PA66 ou un PA6/66 ou un mélange de ceux-ci et au moins un PA 6Y, Y étant un diacide 25 carboxylique aliphatique comprenant de 9 à 14 atome de carbone, la moyenne du nombre moyen d'atomes de carbone par atome d'azote étant comprise de 4 à 9,5, notamment de 4 à 8, en particulier de 4 à\n<CLM>\1\t8. Structure tubulaire multicouche (MLT) selon l'une des revendications 1 à 7, dans 30 laquelle la ou les couche(s) (2) présente(nt) une épaisseur supérieure ou égale à 2 fois l'épaisseur de la ou des couche(s) (1).\n<CLM>\1\tStructure tubulaire multicouche (MLT) selon l'une des revendications 1 à 8, dans laquelle la proportion de modifiant choc b) de la couche (1) est supérieure ou égale 35 à 1,5 fois la proportion de modifiant choc b') de la couche (2). 29\n<CLM>\1\tStructure tubulaire multicouche (MLT) selon la revendication 9, dans laquelle la proportion de modifiant choc b') de la couche (2) est inférieure à 12% en poids. 5\n<CLM>\1\tStructure tubulaire multicouche (MLT) selon l'une des revendications 1 à 10, dans laquelle la proportion de Zi est égale à\n<CLM>\1\t12. Structure tubulaire multicouche (MLT) selon l'une des revendications 1 à 11, dans laquelle ladite structure comprend de l'extérieur vers l'intérieur au moins une couche 10 (1) et au moins une couche (2).\n<CLM>\1\tStructure tubulaire multicouche (MLT) selon la revendication 12, dans laquelle une couche de liant est présente entre la couche (1) et la couche (2). 15\n<CLM>\1\tStructure tubulaire multicouche (MLT) selon la revendication 12, dans laquelle la couche (1) et la couche (2) sont directement en contact l'une de l'autre.\n<CLM>\1\tStructure tubulaire multicouche (MLT) selon l'une des revendications 1 à 14, dans laquelle une couche (1') est présente en dessous de la couche (2), la couche (1') 20 étant telle que définie pour la couche (1).\n<CLM>\1\tStructure tubulaire multicouche (MLT) selon la revendication 15, dans laquelle la couche (1') et la couche (1) sont identiques. 25\n<CLM>\1\tStructure tubulaire multicouche (MLT) selon l'une des revendications 1 à 16, dans laquelle ladite composition de ladite couche (2) comprend de plus au moins un polyamide aliphatique choisi parmi : - un polyamide noté A et un nombre moyen d'atomes de carbone par atome d'azote noté CA allant de 4 à 9,5, avantageusement de 4 à 8, en particulier de 4 à 7, 30 - un polyamide noté B et un nombre moyen d'atomes de carbone par atome d'azote noté Cg compris de 7 à 10, avantageusement de 7,5 à 9,5, - un polyamide noté C présentant un nombre moyen d'atomes de carbone par atome d'azote noté Cc compris de 9 à 18, avantageusement de 10 à 18 ; sous réserve que lorsque ladite couche intérieure (2) comprend au moins trois 35 polyamides, l'un au moins desdits polyamides B ou C est exclu. 30\n<CLM>\1\tStructure tubulaire multicouche (MLT) selon la revendication 17, dans laquelle le polyamide semi-cristallin aliphatique à courte chaîne de la couche (2) est en proportion en poids supérieure à 70%, préférentiellement supérieure à 80%, par 5 rapport à la somme des polyamides présents dans la composition de la couche (2).\n<CLM>\1\tStructure tubulaire multicouche (MLT) selon l'une des revendications 1 à 16, dans laquelle ladite composition de ladite couche (2) comprend majoritairement : au moins ledit polyamide semi-cristallin aliphatique à courte chaine noté 10 (A) constitué d'au moins 70% de motifs aliphatiques présentant un nombre moyen d'atomes de carbone par atome d'azote noté CA allant de 4 à 8,5, avantageusement de 4 à 7, et le complément à 100% de motifs aliphatiques constitué d'au moins un motif noté B présentant un nombre moyen d'atomes de carbone par atome d'azote noté Cg allant de 7 à 10, 15 avantageusement de 7,5 à 9,5 et d'au moins un motif noté C présentant un nombre moyen d'atomes de carbone par atome d'azote noté Cc allant de 9 à 18, avantageusement de 10 à 18 ; le nombre moyen d'atomes de carbone par atome d'azote des motifs A, B et C répondant en outre à l'inéquation stricte suivante : CA\n<CLM>\1\tStructure tubulaire multicouche (MLT) selon l'une des revendications 1 à 16, dans 30 laquelle ladite composition de ladite couche (2) comprend majoritairement : au moins ledit polyamide semi-cristallin aliphatique à courte chaine noté (A) constitué d'au moins 70% de motifs aliphatiques présentant un nombre moyen d'atomes de carbone par atome d'azote noté CA allant de 4 à 8,5, avantageusement de 4 à 7, et le complément à 100% de motifs 35 aliphatiques constitué d'au moins un motif noté B présentant un nombre 31 moyen d'atomes de carbone par atome d'azote noté Cg allant de 7 à 10, avantageusement de 7,5 à 9,5 et au moins ledit polyamide semi-cristallin aliphatique à courte chaine noté (A) constitué d'au moins 70% de motifs aliphatiques présentant un 5 nombre moyen d'atomes de carbone par atome d'azote noté CA allant de 4 à 8,5, avantageusement de 4 à 7, et le complément à 100% de motifs aliphatiques constitué d'au moins un motif noté C présentant un nombre moyen d'atomes de carbone par atome d'azote noté Cc allant de 9 à 18, avantageusement de 10 à 18, 10 le nombre moyen d'atomes de carbone par atome d'azote des motifs A, B et C répondant en outre à l'inéquation stricte suivante : CA\n<CLM>\1\tStructure tubulaire multicouche (MLT) selon la revendication 19 ou 20, dans laquelle ledit motif aliphatique représente de 80% à 97% en poids par rapport à la somme des motifs présents dans les polyamides de la composition de la couche (2). 25\n<CLM>\1\tStructure tubulaire multicouche (MLT) selon l'une des revendications 1 à 21, dans laquelle une couche barrière en EVOH est de plus présente,\n<CLM>\1\tStructure tubulaire multicouche (MLT) selon la revendication 22, dans laquelle ladite structure comprend de l'extérieur vers l'intérieur : 30 couche (1)//couche (2)//EVOH//couche (2')//couche (1') (V), la couche (1') étant telle que définie pour la couche (1), la couche (2') étant telle que définie pour la couche (2). 32\n<CLM>\1\tStructure tubulaire multicouche (MLT) selon la revendication 23, dans laquelle la couche (1') est identique à la couche (1) et la couche (2') est identique à la couche (2). 5\n<CLM>\1\tStructure tubulaire multicouche (MLT) selon l'une des revendications 1 à 21, dans laquelle une couche barrière en polyamide semi-aromatique (PPA) est présente.\n<CLM>\1\tStructure tubulaire multicouche (MLT) selon la revendication 25, dans laquelle le polyamide semi-aromatique est choisi parmi un polyamide MXD6, PXD6, MXD10, 10 PXD10, ou un copolyamide X2T/X'2Ar, X2 et X'2 représentant chacun, indépendamment l'un de l'autre, une diamine aliphatique linéaire ou ramifiée en C6- C13, notamment le PA 9T, le PA 9T/9'T, le PA10T/6T, le PA6T/61, le PA6T/66.\n<CLM>\1\tStructure tubulaire multicouche (MLT) selon la revendication 25 ou 26, dans laquelle 15 ladite structure comprend de l'extérieur vers l'intérieur : couche (1)//couche (2)//PPA// couche (2')//couche (1'), la couche (1') étant telle que définie pour la couche (1), la couche (2') étant telle que définie pour la couche (2).